【手続補正書】
【提出日】平成27年11月27日(2015.11.27)
【手続補正１】
【補正対象書類名】特許請求の範囲
【補正対象項目名】全文
【補正方法】変更
【補正の内容】
【特許請求の範囲】
【請求項１】
回転シャフトに固設され、前記回転シャフトの周縁部に沿って配置されている複数の孔部が設けられている、ローターコアと、
前記孔部に挿入された磁石と、
前記孔部と前記磁石との離間部に設けられた固定部材と、を備えるローターのうち前記固定部材の形成に用いるローター固定用樹脂組成物であって、
エポキシ樹脂を含む熱硬化性樹脂と、
硬化剤と、
無機充填剤と、
低応力剤と、
を含み、
温度１７５℃で、４時間加熱硬化し、かつＪＩＳ  Ｋ７１６２に準じて得られたダンベル形状の前記ローター固定用樹脂組成物の硬化物を試験片として作製し、
温度１２０℃、試験荷重２０ＭＰaで１００時間という条件で引張試験を行った際に得られる試験片の伸び率ａが、０．１％以上１．７％以下であり、
前記低応力剤の含有量が、当該ローター固定用樹脂組成物の合計値１００質量％に対して、０．０１重量％以上３重量％以下である、ローター固定用樹脂組成物。
【請求項２】
前記試験片に対して、温度２５℃、試験荷重２０ＭＰaで１００時間引張試験を行った際に得られる試験片の伸び率ｂが、０．１％以上０．５％以下である請求項１に記載のローター固定用樹脂組成物。
【請求項３】
前記固定部材は、前記磁石の側壁のうちの少なくとも前記ローターコアの内周縁側に位置する側壁上に設けられて前記磁石を固定する請求項１または２に記載のローター固定用樹脂組成物。
【請求項４】
１２０℃におけるローター固定用樹脂組成物の前記硬化物の弾性率が、０．８×１０４ＭＰａ以上である請求項１乃至３のいずれか一項に記載のローター固定用樹脂組成物。
【請求項５】
前記エポキシ樹脂が、ビフェニル型エポキシ樹脂、フェノールアラルキル型エポキシ樹脂、フェノールノボラック型エポキシ樹脂、オルソクレゾールノボラック型エポキシ樹脂、ビスフェノール型エポキシ樹脂、ビスナフトール型エポキシ樹脂、ジシクロペンタジエン型エポキシ樹脂、ジヒドロアントラセンジオール型エポキシ樹脂、及びトリフェニルメタン型エポキシ樹脂からなる群から選択される少なくとも一種を含む、請求項１乃至４のいずれか一項に記載のローター固定用樹脂組成物。
【請求項６】
前記硬化剤が、ノボラック型フェノール樹脂、フェノールアラルキル樹脂、ナフトール型フェノール樹脂、及びヒドロキシベンズアルデヒドとホルムアルデヒドとフェノールの反応生成物を主とするフェノール樹脂からなる群から選択される少なくとも一種を含む、請求項１乃至５のいずれか一項に記載のローター固定用樹脂組成物。
【請求項７】
前記エポキシ樹脂が、結晶性エポキシ樹脂である、請求項１乃至６のいずれか一項に記載のローター固定用樹脂組成物。
【請求項８】
粉末状、顆粒状、又はタブレット状である、請求項１乃至７のいずれか一項に記載のローター固定用樹脂組成物。
【請求項９】
穴部と磁石との前記離間部の幅は、２０μｍ以上５００μｍ以下である請求項１乃至８のいずれか一項に記載のローター固定用樹脂組成物。
【請求項１０】
前記無機充填剤が、予め第１のシランカップリング剤による表面処理を施した処理シリカである、請求項１乃至９のいずれか一項に記載のローター固定用樹脂組成物。
【請求項１１】
前記第１のシランカップリング剤とは異なる第２のシランカップリング剤をさらに含む、請求項１０に記載のローター固定用樹脂組成物。
【請求項１２】
請求項１乃至１１のいずれか一項に記載のローター固定用樹脂組成物を用いて形成されるローター。
【手続補正２】
【補正対象書類名】明細書
【補正対象項目名】発明の名称
【補正方法】変更
【補正の内容】
【発明の名称】ローター固定用樹脂組成物およびローター
【手続補正３】
【補正対象書類名】明細書
【補正対象項目名】０００１
【補正方法】変更
【補正の内容】
【０００１】
本発明は、ローター固定用樹脂組成物およびローターに関する。
【手続補正４】
【補正対象書類名】明細書
【補正対象項目名】００１２
【補正方法】変更
【補正の内容】
【００１２】
本発明によれば、回転シャフトに固設され、前記回転シャフトの周縁部に沿って配置されている複数の孔部が設けられている、ローターコアと、
前記孔部に挿入された磁石と、
前記孔部と前記磁石との離間部に設けられた固定部材と、を備えるローターのうち前記固定部材の形成に用いるローター固定用樹脂組成物であって、
エポキシ樹脂を含む熱硬化性樹脂と、
硬化剤と、
無機充填剤と、
低応力剤と、
を含み、
温度１７５℃で、４時間加熱硬化し、かつＪＩＳ  Ｋ７１６２に準じて得られたダンベル形状の前記ローター固定用樹脂組成物の硬化物を試験片として作製し、
温度１２０℃、試験荷重２０ＭＰaで１００時間という条件で引張試験を行った際に得られる試験片の伸び率ａが、０．１％以上１．７％以下であり、
前記低応力剤の含有量が、当該ローター固定用樹脂組成物の合計値１００質量％に対して、０．０１重量％以上３重量％以下である、ローター固定用樹脂組成物が提供される。
【手続補正５】
【補正対象書類名】明細書
【補正対象項目名】０１３５
【補正方法】変更
【補正の内容】
【０１３５】
本実施の形態のローター１００は、ハイブリッド車、燃料電池車および電気自動車等の電動車両、列車ならびに船舶等の、乗り物に搭載することができる。
以下、参考形態の例を付記する。
１．回転シャフトに固設され、前記回転シャフトの周縁部に沿って配置されている複数の孔部が設けられている、ローターコアと、
前記孔部に挿入された磁石と、
前記孔部と前記磁石との離間部に設けられた固定部材と、を備えるローターのうち前記固定部材の形成に用いるローター固定用樹脂組成物であって、
エポキシ樹脂を含む熱硬化性樹脂と、
硬化剤と、
無機充填剤と、
を含み、
温度１７５℃で、４時間加熱硬化し、かつＪＩＳ  Ｋ７１６２に準じて得られたダンベル形状の前記ローター固定用樹脂組成物の硬化物を試験片として作製し、
温度１２０℃、試験荷重２０ＭＰaで１００時間という条件で引張試験を行った際に得られる試験片の伸び率ａが、０．１％以上１．７％以下であるローター固定用樹脂組成物。
２．前記試験片に対して、温度２５℃、試験荷重２０ＭＰaで１００時間引張試験を行った際に得られる試験片の伸び率ｂが、０．１％以上０．５％以下である１．に記載のローター固定用樹脂組成物。
３．１２０℃におけるローター固定用樹脂組成物の前記硬化物の弾性率が、０．８×１０４ＭＰａ以上である１．または２．に記載のローター固定用樹脂組成物。
４．前記エポキシ樹脂が、ビフェニル型エポキシ樹脂、フェノールアラルキル型エポキシ樹脂、フェノールノボラック型エポキシ樹脂、オルソクレゾールノボラック型エポキシ樹脂、ビスフェノール型エポキシ樹脂、ビスナフトール型エポキシ樹脂、ジシクロペンタジエン型エポキシ樹脂、ジヒドロアントラセンジオール型エポキシ樹脂、及びトリフェニルメタン型エポキシ樹脂からなる群から選択される少なくとも一種を含む、１．乃至３．のいずれか一つに記載のローター固定用樹脂組成物。
５．前記硬化剤が、ノボラック型フェノール樹脂、フェノールアラルキル樹脂、ナフトール型フェノール樹脂、及びヒドロキシベンズアルデヒドとホルムアルデヒドとフェノールを反応させてなるフェノール樹脂からなる群から選択される少なくとも一種を含む、１．乃至４．のいずれか一つに記載のローター固定用樹脂組成物。
６．前記エポキシ樹脂が、結晶性エポキシ樹脂である、１．乃至５．のいずれか一つに記載のローター固定用樹脂組成物。
７．粉末状、顆粒状、又はタブレット状である、１．乃至６．のいずれか一つに記載のローター固定用樹脂組成物。
８．孔部と磁石との前記離間部の幅は、２０μｍ以上５００μｍ以下である１．乃至７．のいずれか一つに記載のローター固定用樹脂組成物。
９．１．乃至８．のいずれか一つに記載のローター固定用樹脂組成物を用いて形成されるローター。
１０．９．記載のローターを用いて作製された自動車。